(57)【要約】【課題】本発明は、吸水速乾性、保温性、防風性、透湿性、さらに柔らかさを兼ね備えた複合ファブリック、ならびにその製造方法を提供することを主な目的とする。【解決手段】繊維軸直行方向断面の直径が５０ｎｍ以上２μｍ未満の極細繊維からなるナノファイバー不織布の表面及び裏面にシート形状体を積層してなる複合ファブリックであって、表面のシート形状体のＪＩＳ  Ｌ１０１８で規定される水分率が１．４％以上であり、裏面のシート形状体のＪＩＳ  Ｌ１０１８で規定される水分率が１．４％未満である複合ファブリックである。【選択図】なし【特許請求の範囲】
【請求項１】
繊維軸直行方向断面の直径が５０ｎｍ以上２μｍ未満の極細繊維からなるナノファイバー不織布の表面及び裏面にシート形状体を積層してなる複合ファブリックであって、表面のシート形状体のＪＩＳ  Ｌ１０１８で規定される水分率が１．４％以上であり、裏面のシート形状体のＪＩＳ  Ｌ１０１８で規定される水分率が１．４％未満である複合ファブリック。
【請求項２】
表面のシート形状体が、公定水分率８％以上の素材をシート形状体全重量に対して２０重量％以上含むシート形状体であり、裏面のシート形状体が、公定水分率８％未満の素材をシート形状体全重量に対して８０重量％以上含むシート形状体である、請求項１に記載の複合ファブリック。
【請求項３】
ナノファイバー不織布の吸水性が、バイレック法での測定値が３．０ｃｍ以上であり、かつ、滴下法での測定値が２００秒以下である請求項１又は２に記載の複合ファブリック。
【請求項４】
ナノファイバー不織布が、ポリウレタン構造中に親水性部分を有するポリウレタン系樹脂からなる不織布である請求項１〜３のいずれかに記載の複合ファブリック。
【請求項５】
吸水速乾性試験による複合ファブリックの表面シート形状体側の水分率が１０．０％以下であり、複合ファブリックの水分拡散面積が５．０ｃｍ２以上、透湿性試験による透湿率が３０％以上、及びＫＥＳ法の通気抵抗が０．５ｋＰａ・ｓ／ｍ以上、である請求項１〜４のいずれかに記載の複合ファブリック。
【請求項６】
ナノファイバー不織布が電界紡糸法により得られた不織布である請求項１〜５のいずれかに記載の複合ファブリック。
【請求項７】
請求項１〜６のいずれかに記載の複合ファブリックを含む衣料。
【請求項８】
繊維軸直行方向断面の直径が５０ｎｍ以上２μｍ未満の極細繊維からなるナノファイバー不織布の表面に、ＪＩＳ  Ｌ１０１８で規定される水分率が１．４％以上の表面シート形状体を積層し、該ナノファイバー不織布の裏面に、ＪＩＳ  Ｌ１０１８で規定される水分率が１．４％未満である裏面シート形状体を積層する工程を含む、複合ファブリックの製造方法。
【発明の詳細な説明】
【技術分野】
【０００１】
本発明は、複合ファブリック及び該複合ファブリックを含む衣料に関する。また、本発明は、複合ファブリックを製造する方法に関する。
【背景技術】
【０００２】
従来から、衣服内環境を快適に保つことを目的とした防風性、高透湿性を有する様々なファブリックが開発されてきた。例えば、特許文献１には、熱可塑性エラストマーを用いた多孔質シートと繊維シートの積層体からなる防風衣料が開示されている。特許文献１に記載された防風衣料は、高い透湿性を有するため、着用者がムレを感じないことが記載されている。しかしながら、こうした快適性の指標となる透湿性は、一定条件下で布帛を通過する揮発水分量を測定するものであり、布帛が汗等の液体に直接接した場合については、なんら考慮されていないものである。布帛が汗等の液体に直接接した場合に、布帛内部を通じて該液体が即時に外部に放出され、かつ布帛自体も素早く乾燥することを示す指標の一つとして、吸水速乾性がある。特許文献１に記載された衣料は、この吸水速乾性についてはなんら検討されていないものである。
【０００３】
また、特許文献２には、表面層、親水性繊維を含有してなる極細糸で構成される中間層、疎水性繊維で構成されている裏面層からなる透湿防水性布帛が開示されている。特許文献２の布帛は、高い吸汗性に優れ、スポーツ時等の発汗量が多い場合にも衣類内部がベトつかないことが記載されている。しかしながら、特許文献２に記載されている布帛は、表面が樹脂コーティングされていることから、肌触りや風合いが良くない。また、防水性を有しているため、液滴の汗を生地の外側に拡散できず、必ずしも十分な吸水速乾性を得ることができないという問題があった。
【０００４】
従って、吸水速乾性、保温性、防風性、透湿性、さらに柔らかさを兼ね備えた複合ファブリックは未だないのが現状である。
【先行技術文献】
【特許文献】
【０００５】
【特許文献１】特開２００２−５４００９号公報
【特許文献２】特開平５−２３０７７０号公報
【発明の概要】
【発明が解決しようとする課題】
【０００６】
本発明は、吸水速乾性、保温性、防風性、透湿性、さらに柔らかさを兼ね備えた複合ファブリック、ならびにその製造方法を提供することを主な目的とする。
【課題を解決するための手段】
【０００７】
本発明者らは、上記課題を解決すべく鋭意検討したところ、繊維軸直行方向断面の直径が５０ｎｍ以上２μｍ未満の極細繊維からなるナノファイバー不織布の表面及び裏面に特定のシート形状体を積層してなる複合ファブリックとすることで、上記課題を解決できることを見出した。本発明は、これらの知見に基づいて、更に検討を重ねることによって完成したものである。
【０００８】
即ち、本発明は、下記態様の発明を提供する。
項１．繊維軸直行方向断面の直径が５０ｎｍ以上２μｍ未満の極細繊維からなるナノファイバー不織布の表面及び裏面にシート形状体を積層してなる複合ファブリックであって、表面のシート形状体のＪＩＳ  Ｌ１０１８で規定される水分率が１．４％以上であり、裏面のシート形状体のＪＩＳ  Ｌ１０１８で規定される水分率が１．４％未満である複合ファブリック。
項２．表面のシート形状体が、公定水分率８％以上の素材をシート形状体全重量に対して２０重量％以上含むシート形状体であり、裏面のシート形状体が、公定水分率８％未満の素材をシート形状体全重量に対して８０重量％以上含むシート形状体である、上記項１に記載の複合ファブリック。
項３．ナノファイバー不織布の吸水性が、バイレック法での測定値が３．０ｃｍ以上であり、かつ、滴下法での測定値が２００秒以下である上記項１又は２に記載の複合ファブリック。
項４．ナノファイバー不織布が、ポリウレタン構造中に親水性部分を有するポリウレタン系樹脂からなる不織布である上記項１〜３のいずれかに記載の複合ファブリック。
項５．吸水速乾性試験による複合ファブリックの表面シート形状体側の水分率が１０．０％以下であり、複合ファブリックの水分拡散面積が５．０ｃｍ２以上、透湿性試験による透湿率が３０％以上、及びＫＥＳ法の通気抵抗が０.５ｋＰａ・ｓ／ｍ以上、である上記項１〜４のいずれかに記載の複合ファブリック。
項６．ナノファイバー不織布が電界紡糸法により得られた不織布である上記項１〜５のいずれかに記載の複合ファブリック。
項７．上記項１〜６のいずれかに記載の複合ファブリックを含む衣料。
項８．繊維軸直行方向断面の直径が５０ｎｍ以上２μｍ未満の極細繊維からなるナノファイバー不織布の表面に、ＪＩＳ  Ｌ１０１８で規定される水分率が１．４％以上の表面シート形状体を積層し、該ナノファイバー不織布の裏面に、ＪＩＳ  Ｌ１０１８で規定される水分率が１．４％未満である裏面シート形状体を積層する工程を含む、複合ファブリックの製造方法。
【発明の効果】
【０００９】
本発明によれば、吸水速乾性、保温性、防風性、透湿性、さらに柔らかさを兼ね備えた快適な複合ファブリックを提供することができる。より詳しくは、本発明の複合ファブリックは、肌への直接的な外気の接触を抑制しながら衣服内の湿度を適度に保つことができ、汗を素早く衣類外に放出することができる。また、本発明の複合ファブリックは、重すぎることがなく、シート形状体として編物を用いた場合には、編み生地特有のしなやかさや伸縮性を損なうこともない。この様な特性を有する本発明の複合ファブリックは、衣服、特に肌着の素材として有用である。また、本発明の複合ファブリックを用いた衣服は、外気温が低い時でも衣服内を快適に保つことができる。
【発明を実施するための形態】
【００１０】
１．複合ファブリック
本発明の複合ファブリックは、繊維軸直行方向断面の直径が５０ｎｍ以上２μｍ未満の極細繊維からなるナノファイバー不織布の表面及び裏面にシート形状体を積層してなる複合ファブリックであって、表面のシート形状体のＪＩＳ  Ｌ１０１８で規定される水分率が１．４％以上であり、裏面のシート形状体のＪＩＳ  Ｌ１０１８で規定される水分率が１．４％未満である。以下に本発明の構成について詳細に説明する。
【００１１】
（１）ナノファイバー不織布
本発明の複合ファブリックにおいて、極細繊維からなるナノファイバー不織布は、衣服内の湿気及び汗を外部に素早く逃がしつつ外部からの空気の侵入を防ぐものであり、優れた保温効果及び吸水速乾性を発揮するはたらきを有する。
【００１２】
本発明において使用されるナノファイバー不織布を構成する極細繊維の直径は、５０ｎｍ以上２μｍ未満であり、５０〜９００ｎｍであることが好ましく、５０〜７００ｎｍであることがより好ましく、１００〜７００ｎｍであることが特に好ましい。ここで、極細繊維の直径は、走査型電子顕微鏡（Ｓｃａｎｎｉｎｇ Ｅｌｅｃｔｒｏｎ Ｍｉｃｒｏｓｃｏｐｅ（ＳＥＭ）、倍率：１００００〜５００００倍）にて撮影し、無作為に選んだ繊維の太さ（繊維軸直行方向断面の直径）を３０点測定し、その平均値によって表される。
【００１３】
極細繊維の材料としては、シート形状体の伸縮性に追従できるほどの伸度を持つ素材であれば特に限定されず従来公知のものを使用することができる。また、後述するシート形状体の素材として例示されている合成繊維、熱可塑性エラストマー繊維の中から選択することができ、ポリウレタン（例えば、スパンデックス等）、エラストマー系ポリマー（例えば、ウレタン系エラストマー、ポリエステル系エラストマー、ポリアミド系エラストマー等の熱可塑性エラストマー繊維）等が挙げられる。これらの中でも、得られた複合ファブリックの吸水速乾性が優れる点から、ポリウレタン、ウレタン系エラストマーが好ましく、特に、吸水性又は透湿性ポリウレタン樹脂を用いることが好ましい。
【００１４】
以下に、吸水性又は吸湿性ポリウレタン樹脂について説明をする。
【００１５】
前記吸水性又は透湿性ポリウレタン樹脂は、特に限定されず、公知のものを用いることができるが、例えば、ポリエーテル系ポリオール、鎖伸張剤及びポリイソシアネートを反応して得られたポリエーテル系ポリウレタン樹脂を挙げることができる。
【００１６】
前記ポリエーテル系ポリウレタン樹脂は、軟質のエラストマーであり、分子量としては数平均分子量が５，０００以上であることが好ましく、５，０００〜１００，０００であることがより好ましい。ポリエーテル系ポリオールとしては、ポリウレタンの製造に従来から使用されている公知のものがいずれも使用できるが、例えば、ポリテトラメチレングリコールエーテル、ポリエチレングリコールエーテル、ポリプロピレングリコールエーテル等のポリエーテルポリオール等を挙げることができる。
【００１７】
前記鎖伸張剤としては、特に限定されるものではないが、従来公知の多価アルコール類やアミン類を挙げることができ、特に、平均分子量が２５０以下の２価アルコールが好ましい。具体的には、エチレングリコール、ジエチレングリコール、トリエチレングリコール、ジプロピレングリコール、トリプロピレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、３−メチル−１，５−ペンタンジオール、１，８−オクタンジオール、１，９−ノナンジオール、ネオペンチルグリコール等の脂肪族グリコール；ビスヒドロキシメチルシクロヘキサン、シクロヘキサン−１，４−ジオール等の脂環族グリコール；キシリレングリコール等の芳香族グリコール等を挙げることができる。
【００１８】
前記ポリイソシアネートとしては、従来公知のポリイソシアネートがいずれも使用でき、特に限定されるものではないが、例えば、１，６−ヘキサメチレンジイソシアネート（ＨＤＩ）、２，２，４−トリメチルヘキサメチレンジイソシアネート、リジンメチルエステルジイソシアネート、メチレンジイソシアネート、イソプロピレンジイソシアネート、リジンジイソシアネート、１，５−オクチレンジイソシアネート、ダイマー酸ジイソシアネート等の脂肪族イソシアネート；４，４’−ジシクロヘキシルメタンジイソシアネート、イソホロンジイソシアネート（ＩＰＤＩ）、水添トリレンジイソシアネート、メチルシクロヘキサンジイソシアネート、イソプロピリデンジシクロヘキシル−４，４’−ジイソシアネート等の脂環族イソシアネート；２，４−もしくは２，６−トリレンジイソシアネート（ＴＤＩ）、４，４’−ジフェニルメタンジイソシアネート（ＭＤＩ）、１，５−ナフチレンジイソシアネート、キシリレンジイソシアネート（ＸＤＩ）、トリフェニルメタントリイソシアネート、トリス（４−フェニルイソシアネート）チオフォスフェート、トリジンジイソシアネート、ｐ−フェニレンジイソシアネート、ジフェニルエーテルジイソシアネート、ジフェニルスルホンジイソシアネート等の芳香族イソシアネート等を挙げることができる。
【００１９】
前記吸水性又は透湿性ポリウレタン樹脂は、従来公知の製造方法により製造することができ、特に限定されるものではないが、例えば、前記ポリエーテル系ポリオール、ポリイソシアネート、鎖伸長剤を適当な有機溶剤中で必要に応じて触媒を使用し反応させる方法や、無溶剤で溶融反応させる方法等、適宜採用することができる。また、各原料の配合割合は、イソシアネート基／水酸基の当量比が０．９〜１．１程度となるように調整すればよい。
【００２０】
本発明においては、前記吸水性又は透湿性ポリウレタン樹脂の中でも、ポリウレタン構造中に親水性部分を有するものが好ましい。親水性部分としては、例えば、エチレンオキシド単位からなる部分（−（ＯＣＨ２ＣＨ２）ｎ−）等のポリオキシアルキレン（−（ＯＲ）ｎ−、Ｒは炭素数１〜５のアルキレン基、ｎは整数である）、スルホン酸基、カルボキシル基、アミノ基等の親水性基等を挙げることができる。
【００２１】
ポリウレタン構造中に親水性部分を含まない場合、ロータス効果により、撥水性を示し、その結果水分の移行を妨げる場合があるが、親水性部分を含む前記吸水性又は透湿性ポリウレタン樹脂を用いることで、後述する水分率が１．４％未満の裏面のシート形状体に接触した水分を、ナノファイバー不織布に移行することができる。また、ナノファイバー不織布に移行した水分は、より親水度が強い表面のシート形状体（後述する水分率が１．４％以上の表面シート形状体）にまで容易に移行することが可能である。つまり、親水度が低いシート形状体から、ナノファイバー不織布を経由して、より親水度が高いシート形状体に水分が容易に移行することができるため、得られる複合ファブリックの吸水速乾性が優れるものである。
【００２２】
従って、本発明の複合ファブリックを衣料に用いた場合には、衣料内に発生した汗等の水分を裏面シート形状体から、ナノファイバー不織布を経由して、表面シート形状体まで移行し、該表面シート形状体から汗等の水分を外気中に蒸発することができるため、衣料内を快適な状態に保つことができるものである。
【００２３】
このような吸水性又は透湿性ポリウレタンとしては、アクアファイブＡＱ−６０（商品名、吸水性ポリウレタン樹脂、（株）オカダエンジニアリング製）、レザミンＰＭ−２０８１（商品名、大日精化工業（株）製）、サンプレンＬＱ−１２０（商品名、三洋化成工業（株）製）、ハイムレンＹ−２３７ＮＳ（商品名、大日精化工業（株）製）、ハイムレンＹ−２１０Ｂ（商品名、透湿性ウレタン樹脂、大日精化工業（株）製）、ハイムレンＹ−１１９Ｅ（商品名、大日精化工業（株）製）等が商品として流通しており、商業的に入手することができる。
【００２４】
このような吸水性又は吸湿性ポリウレタン樹脂からなる極細繊維は伸縮性に優れることから、本発明の複合ファブリックを肌着等の素材として用いることが好ましい。
【００２５】
本発明で用いるナノファイバー不織布の吸水性は、バイレック法での測定値が３．０ｃｍ以上であり、かつ、滴下法での測定値が２００秒以下であることが好ましく、バイレック法での測定値が５．０ｃｍ以上であり、かつ、滴下法での測定値が２００秒以下であることが好ましく、バイレック法での測定値が７．０ｃｍ以上であり、かつ、滴下法での測定値が１５５秒以下であることがより好ましい。ナノファイバー不織布の吸水性が前記範囲にあることで、得られる複合ファブリックの吸水速乾性が優れるため好ましい。ここで、滴下法とは、ＪＩＳ  Ｌ  １９０７（１）（ａ）で規定された測定方法であり、バイレック法とは、ＪＩＳ  Ｌ  １９０７（１）（ｂ）で規定された測定方法である。
【００２６】
本発明の複合ファブリックに使用されるナノファイバー不織布の目付は、３００ｇ／ｍ２未満であることが好ましく、１０〜２００ｇ／ｍ２であることがより好ましく、１０〜５０ｇ／ｍ２であることがさらに好ましい。目付は、２０ｃｍ×２０ｃｍのサンプルの重量を測定し、単位面積あたりの重量を算出した値である。このような目付を有するナノファイバー不織布は、多くの不動空気層を有している。不動空気層とは、不織布中の極めて微小な空気の層であり、湿気の移動に伴って熱の対流を起こさないことから高い保温性を実現することができる。
【００２７】
本発明において使用されるナノファイバー不織布の総厚みは、１０〜３００μｍであることが好ましく、５０〜２００μｍであることがより好ましい。
【００２８】
本発明において使用されるナノファイバー不織布の製造方法は、特に限定されるものではないが、電界紡糸法（Ｅｌｅｃｔｒｏ Ｓｐｉｎｎｉｎｇ Ｄｅｐｏｓｉｔｉｏｎ（ＥＳＤ））によって形成されることが好ましい。電界紡糸法については後述する。
【００２９】
また、本発明において、ナノファイバー不織布の表面、裏面とは、特に限定されるものではなく、ナノファイバー不織布の一方の面を表面とした場合、他方の面が裏面となる。
【００３０】
（２）シート形状体
本発明において使用されるシート形状体（表面シート形状体、裏面シート形状体）としては、例えば、織物、編物、不織布等の柔軟性を有するものであれば特に限定されない。柔軟性の程度は、用途に合わせて適宜選択することができる。
【００３１】
以下に、表面及び裏面シート形状体について説明する。
【００３２】
（２−１）表面のシート形状体
本発明で用いる表面のシート形状体の水分率は、１．４％以上であり、１．４〜１５％が好ましく、１．４５〜１１％がより好ましく、１．４５〜７％がさらに好ましい。水分率がこの範囲にあることで、前述したように、裏面のシート形状体に接触した水分を、ナノファイバー不織布を経由して表面のシート形状体にまで効率よく移行することができるため好ましい。なお、水分率は、ＪＩＳ  Ｌ１０１８の規定にしたがって、標準状態（温度２０±２℃、相対湿度（６５±４）％（ＪＩＳ  Ｌ０１０５））において測定した値である。
【００３３】
このような水分率を有するシート形状体としては、公定水分率８％以上（好ましくは、８〜２０％であり、より好ましくは８〜１５％）の素材をシート形状体全重量に対して２０重量％以上含むシート形状体を挙げることができる。
【００３４】
公定水分率８％以上の素材の含有率は、表面のシート形状体全重量に対して２０重量％以上であることが好ましく、２０〜１００重量％であることがより好ましく、２０〜８０重量％であることがさらに好ましく、２１．５〜７５重量％であることが特に好ましい。
【００３５】
公定水分率８％以上の素材としては、例えば、綿（公定水分率：８．５％）、麻（公定水分率：１２．０％）、絹（公定水分率：１２．０％）等の植物性繊維や、ウール（公定水分率：１５．０％）等の獣毛繊維等の天然繊維が挙げられる。これらの中でも、肌触りや保温性の観点から綿、ウールが好ましい。また、キュプラ（公定水分率：１１．０％）、レーヨン（公定水分率：１１．０％）、ポリノジック（公定水分率：１１．０％）、リヨセル等の再生繊維を用いることもできる。これらの素材を単独又は２種以上を組み合わせて使用することができる。
【００３６】
また、本発明で用いる表面シート形状体には、公定水分率８％未満（好ましくは、０〜８％であり、より好ましくは０〜３％）の素材を８０重量％未満混合して用いることができる。
【００３７】
公定水分率８％未満の素材としては、例えば、ポリエチレンテレフタレート（ＰＥＴ）、ポリエステル（公定水分率：０．４％）；ポリアクリロニトリル；ナイロン−６、ナイロン−６６等のナイロン系繊維等のポリアミド；ポリ塩化ビニル（公定水分率：０．０％）；ポリ塩化ビニリデン（公定水分率：０．０％）；例えば、スパンデックス等のポリウレタン（公定水分率：１．０％）；ポリプロピレン等のポリオレフィン；アクリル（公定水分率：２％）、トリアセテート（公定水分率：３．５％）、ビニロン（公定水分率：５．０％）、ベンゾエート（公定水分率：０．４％）等の樹脂で構成される合成繊維、アセテート（公定水分率：６．５）等の再生繊維、スチレン系エラストマー、オレフィン系エラストマー、ウレタン系エラストマー、塩化ビニル系エラストマー、ポリエステル系エラストマー、ポリアミド系エラストマー等の熱可塑性エラストマー繊維、フッ素繊維（公定水分率：０％）、を挙げることができる。また、ポリクラール（登録商標）（公定水分率：３．０％）、プロミックス（登録商標）（公定水分率：５．０％）等も好適に用いることができる。本発明においては、これらの素材を単独又は２種以上を組み合わせて使用することができる。
【００３８】
本発明で用いる表面シート形状体の好ましい具体的態様としては、ポリエステル／キュプラ／ポリウレタン（例えば、混合比（重量％）５０〜９０／１０〜４０／１〜１０（合計１００重量％））や、綿であることが好ましい。
【００３９】
（２−２）裏面シート形状体
本発明で用いる裏面シート形状体の水分率は、１．４％未満であり、０．１〜１．２％が好ましく、０．２〜１．０％がより好ましい。水分率がこの範囲にあることで、前述したように、裏面のシート形状体に接触した水分を、ナノファイバー不織布に効率よく移行することができるため好ましい。なお、水分率は、ＪＩＳ  Ｌ１０１８の規定にしたがって、標準状態（温度２０±２℃、相対湿度（６５±４）％（ＪＩＳ  Ｌ０１０５））において測定した値である。
【００４０】
このような水分率を有するシート形状体としては、公定水分率８％未満（好ましくは０〜８％、より好ましくは０〜３％）の素材をシート形状体全重量に対して８０重量％以上含むシート形状体を挙げることができる。
【００４１】
公定水分率８％未満の素材の含有率は、裏面のシート形状体全重量に対して８０重量％以上であることが好ましく、８０〜１００重量％であることがより好ましく、８５〜１００重量％であることがさらに好ましい。
【００４２】
公定水分率が８％未満の素材としては、表面シート形状体の欄で記載されたものを挙げることができ、これらの中でも、ポリエステル（公定水分率：０．４％）が好ましい。
【００４３】
本発明で用いる裏面シート形状体は、上記公定水分率８％未満の素材のほかに、公定水分率８％以上の素材を裏面のシート形状体全重量に対して２０重量％未満であれば含有することができる。公定水分率８％以上の素材としては、表面シート形状体の欄に記載したものを挙げることができる。
【００４４】
本発明の複合ファブリックを衣服として用いる場合は、裏面シート形状体を肌に接する側とし、表面シート形状体を外側（外気に接する側）にして用いることが好ましい。
【００４５】
本発明の複合ファブリックは、ナノファイバー不織布に特定の表面シート形状体及び裏面シート形状体を積層することで、前述したように、親水度が低い裏面シート形状体に接した水分を、ナノファイバー不織布を経由して、より親水度が高い表面シート形状体にまで効率よく移行し、該表面シート形状体から該水分を外気中に蒸発することができるものである。
【００４６】
シート形状体を編物とする場合、組織の種類（編み方の種類）、繊維の長短（フィラメント（長繊維）、ステープル（短繊維））等は特に制限されるものではない。
【００４７】
本発明において採用され得る編物の組織としては、例えば、横編み、丸編からなる平編み組織、ゴム編み組織、両面編組織等が挙げられ、従来公知の方法に従って各種組織に製編することができる。例えば、編立組織にあった丸編み機を用いて、ゲージ数１６〜４０Ｇの範囲内で糸長及びループ長、給糸テンション、生地張力等を設定し編みたてることができる。また、たて編みであってもかまわない。
【００４８】
本発明のシート形状体として織物を用いる場合であっても、上記編物に使用される素材を選択することができる。また、織物の組織としては、例えば、平織り、綾織り、しゅす織り等が挙げられ、従来公知の方法に従って各種組織に製編することができる。
【００４９】
本発明のシート形状体として不織布を用いる場合であっても、その素材は上記した素材を挙げることができる。不織布の製造方法としては、従来公知の製造方法を採用することができる。例えば、前述の素材を用いて、サーマルボンド法、ケミカルボンド法、ニードルパンチ法、スパンレース法（水流絡合法）、ステッチボンド法、スチームジェット法等により得ることができる。
【００５０】
本発明においてはシート形状体として、上記編物、織物、不織布のいずれを採用してもよいが、特に本発明の複合ファブリックを衣類の用途に使用する場合は、好ましくは編物である。
【００５１】
本発明の複合ファブリックにおいて、シート形状体の厚みは、１００〜７００μｍであることが好ましく、１００〜６００μｍであることがより好ましい。
【００５２】
（３）複合ファブリックの物性
本発明の複合ファブリックは、以下の物性を有することが好ましい。
【００５３】
（３−１）吸水速乾性（水分率、水分拡散面積）
本発明の複合ファブリックは、下記Ｇ式吸水速乾性試験による（肌側）水分率が１０．０％以下、水分拡散面積が５．０ｃｍ２以上であることが好ましい。
【００５４】
複合ファブリックの前記（肌側）水分率は、９．５〜３％であることがより好ましく、９〜５％であることがさらに好ましい。また、水分拡散面積は、７〜２５ｃｍ２であることがより好ましく、８〜２０ｃｍ２であることがさらに好ましい。水分率が１０．０％以下、水分拡散面積が５．０ｃｍ２以上であることにより、汗をすばやく衣類外に放出でき、衣類内が蒸れて不快に感じることもなく好ましい。
【００５５】
ここで、（肌側）水分率とは、下記Ｇ式吸水速乾性試験により測定したものである。
＜Ｇ式吸水速乾性試験＞
１）アクリル板上に液滴(水)を０．２ｍｌ滴下する。
２）複合ファブリックの裏面シート形状体が液滴に接するように、複合ファブリックを液滴にかぶせる。
３）複合ファブリックの上に５ｇの錘をのせて、１分間放置する。
４）複合ファブリックの裏面シート形状体の水分率をモイスチャーチェッカー７０７Ｓ（スカラー（株）製）を用いて測定する。測定は４回行い、その平均値を肌側水分率とする。また、複合ファブリックの表面シート形状体に抜けた液滴のシミの面積を測定する。測定は３回行い、その平均値を水分拡散面積とする。
【００５６】
（３−２）透湿率
本発明の複合ファブリックは、下記Ｇ式透湿性試験による透湿率が３０％以上であることが好ましく、３５〜４２％であることがより好ましい。透湿率が３０％以上であることで、衣類内が蒸れて不快に感じることもなく好ましい。
【００５７】
＜Ｇ式透湿性試験＞
Ｇ式透湿性試験は、以下の方法により実施することができる。
【００５８】
具体的方法としては、１１７．７ｃｍ３の容積を有する容器（開放部面積１９．６２ｃｍ２）に４０℃の水を６０ｍＬ入れて、１５ｃｍ×１５ｃｍの大きさの複合ファブリックを裏面シート形状体が容器の淵にしっかり密着するように容器開放部にセットして密閉することで、試験体とする。ここで、密閉とは、容器の上端に両面テープを貼り、該両面テープにより複合ファブリックを固定し、かつ容器上部を複合ファブリック上から輪ゴムで止めることで密閉する。また、同様のカップに同量の水を入れて、複合ファブリックをセットせずに容器上部を開放状態にしたブランク試験体を準備する。これらの試験体の重量を予め測定しておく（ブランク試験体：ａ、試験体：ｂ）。これらの試験体を２０℃、６５％の試験環境下で、４５℃の均一な熱板の上に６時間置き、６時間経過後すぐに試験体の重量を測定する（ブランク試験体：ａ’、試験体：ｂ’）。下記の式により透湿率を求める。
【００５９】
【数１】
2010241117.tif 000002
【００６０】
（３−３）通気抵抗
本発明の複合ファブリックは、ＫＥＳ通気抵抗試験（ＫＥＳ−Ｆ８−ＡＰ１通気性試験機  カトーテック（株）製）による通気抵抗が、０．５ｋＰａ・ｓ／ｍ以上であることが好ましく、５．０ｋＰａ・ｓ／ｍ以上であることがより好ましい。通気抵抗が０．５ｋＰａ・ｓ／ｍ以上であることにより、通気性が遮断され、これにより防風性が保持される。
【００６１】
（３−４）保温性
本発明の複合ファブリックは、複合ファブリックのＫＥＳ法による熱伝達抵抗（クロー値）が、０．０６ＣＬＯ以上であることが好ましく、０．０６４〜０．１５ＣＬＯであることがより好ましく、０．０７〜０．１５ＣＬＯであることがさらに好ましい。０．０７ＣＬＯ以上であれば、衣服内の熱エネルギーが衣服外に大量に移動することがなく、寒く感じることもなく好ましい。また、外気（冷気）の衣服内への侵入を防ぐことも可能であるため、寒く感じることもなく好ましい。この様なクロー値を有するものであれば、冬場等の外気温が低い状況下において優れた保温性能を発揮することができる。
【００６２】
本発明の複合ファブリックは、衣服、特にインナーウェア（好ましくは防寒用肌着、保温性を目的とする肌着等）、スポーツウェア等の素材として好適に使用され得る。この様な肌着としては、例えば、シャツ、ブリーフ、腹巻き、ステテコ、パッチ、ショーツ、ガードル、ペチコート、レギンス、ソックス、タイツ等が挙げられる。また、スポーツウェアとしては、オートバイ、自転車ロードレース、フィッシング、ヨットセーリング、ゴルフ等の競技を行う際に着用されるウェアの用途が挙げられる。
【００６３】
本発明の複合ファブリックを用いて衣服等を製造する場合は、従来公知の方法に従えばよく、裁断方法、縫製方法等は特に限定されない。
【００６４】
２．製造方法
本発明は上記複合ファブリックの製造方法をも提供する。すなわち、本発明は、繊維軸直行方向断面の直径が５０ｎｍ以上２μｍ未満の極細繊維からなるナノファイバー不織布の表面に、ＪＩＳ  Ｌ１０１８で規定される水分率が１．４％以上の表面シート形状体を積層し、該ナノファイバー不織布の裏面に、ＪＩＳ  Ｌ１０１８で規定される水分率が１．４％未満である裏面シート形状体を積層する工程を含む、複合ファブリックの製造方法に関する。
【００６５】
（１）ナノファイバー不織布の製造方法
本発明において使用されるナノファイバー不織布は、ナノファイバー不織布を構成する素材を溶媒に溶解させた溶液を用いて、電界紡糸法（Ｅｌｅｃｔｒｏ Ｓｐｉｎｎｉｎｇ Ｄｅｐｏｓｉｔｉｏｎ（ＥＳＤ））によって形成されることが好ましい。
【００６６】
溶媒としては、Ｎ，Ｎ−ジメチルホルムアミド（ＤＭＦ）、テトラヒドロフラン、ジメチルアセトアミド、ヘキサフルオロイソプロパノール、メチルエチルケトン等が挙げられ、これらを１種単独で、又は２種以上を混合して用いることができる。
【００６７】
電界紡糸法での製造条件の典型例としては、電圧−７０〜７０ｋＶ、ノズル径１４〜３２Ｇ、ノズル先端からコレクターまでの距離５〜３０ｃｍが挙げられる。また、使用されるポリマー素材によって適宜異なるが、例えばポリウレタン樹脂の場合、前記溶媒に３〜４０重量％、好ましくは５〜３０重量％の濃度で溶解させるのが望ましい。他のポリマー素材を使用する場合は、各種ポリマーに適した従来公知の溶媒を用いることができ、上記濃度を参考に溶解濃度を適宜設定することができる。
【００６８】
（２）複合ファブリックの製造方法
本発明の複合ファブリックの製造方法においては、前述のナノファイバー不織布の表面と裏面に特定のシート形状体を積層する工程を含むものである。特定の表面シート形状体、裏面シート形状体については、前述のものを用いることができる。
【００６９】
本発明のナノファイバー不織布とシート形状体の接着方法としては、特に限定されるものではなく、メッシュ状の熱融着フィルム、不織布状の熱融着フィルム等の熱融着フィルムを用いてホットプレスする方法、高透湿性接着剤等の接着剤をスプレーする方法、ナノファイバー不織布とシート形状体の間に何点か接着剤を塗布し、ポイント接着（ドット接着）等の方法等を採用することができる。
【００７０】
熱融着フィルム、接着剤としては、市販のものを用いることができるが、これらの素材としては、例えば、ポリアミド系、ポリエステル系、ブタジエンゴム系、ポリウレタン系等が挙げられ、特に接着性や伸縮性の観点から好ましくはポリウレタン系である。
【００７１】
具体的には、例えば、ウレタン系熱融着フィルムとしては、東海サーモ(株)製ＦＵＳＥＣ  Ｃ６Ｊ５、東海サーモ（株）製ＦＵＳＥＣ  ６Ｊ５Ｐ２８；ポリアミド系熱融着不織布としては、東海サーモ(株)製ＦＵＳＥＣ  １Ｇ８  Ｄ８等が挙げられるが、これらに限定されない。
【００７２】
また、高透湿性接着剤としては、例えば、親水基を導入したポリウレタン等が挙げられる。
【００７３】
接着剤の使用量は、シート形状体とナノファイバー不織布を十分に接着できるものであれば、特に限定されないが、複合ファブリックの風合いを損なわないためには、目付５〜１００ｇ／ｍ２が好ましく、より好ましくは８〜３０ｇ／ｍ２である。また、表面シート形状体とナノファイバー不織布の間に使用するものと、裏面シート形状体とナノファイバー不織布の間に使用するものとは、同じ素材のものを用いてもよく、異なるものを用いてもよい。
【００７４】
熱融着フィルム、接着剤からなる接着層の厚みは、特に限定されるものではないが、例えば、２００μｍ以下であることが好ましく、３０〜１５０μｍであることがより好ましい。接着層が２００μｍを超えるとシート形状体のしなやかさを損失する傾向がある。
【００７５】
本発明の態様の一つとして、ポリウレタン素材のナノファイバー不織布と、シート形状体として、ポリエステル素材のニット生地とナイロン素材のニット生地を用いた場合について、説明する。しかし、下記方法は、本発明の一例に過ぎず、これに限定されるものではない。
【００７６】
前述のナノファイバー極細繊維不織布を、ポリエステル素材のニット生地、熱融着フィルム、ポリウレタンのナノファイバー不織布、熱融着フィルム、ナイロン素材のニット生地、の順でたわみが無いように重ね合わせ、素材に適した条件で、熱プレスすることで複合ファブリックを作製することができる。熱プレスの条件は、特に限定されるものではなく、用いた熱融着フィルム、接着剤等の種類に応じて適宜選択することができる。
【実施例】
【００７７】
以下、参考例、製造例、実施例及び比較例を挙げて本発明を説明するが、本発明はこれらの実施例に限定されるものではない。
【００７８】
参考例
実施例及び比較例で用いる一液型ポリエーテル系ポリウレタン樹脂溶液（透湿性ポリウレタン、商品名：ハイムレンＹ−２１０Ｂ、不揮発分３０％、大日精化工業（株）製）、熱可塑性ポリウレタン樹脂（吸水性ポリウレタン、商品名：アクアファイブＡＱ−６０、（株）オカダエンジニアリング製）、熱可塑性ポリウレタン樹脂（ウレタン系エラストマー、商品名：Ｐａｎｄｅｘ１１８５、ＤＩＣ Ｂａｙｅｒ Ｌｔｄ．製）を用いて、下記実施例の方法に準じてナノファイバー不織布を作製した。また、下記評価方法に従ってナノファイバー繊維径及びナノファイバー不織布の吸水性を測定した。その結果を表１に示す。
【００７９】
なお、透湿性ウレタン樹脂は、Ｎ，Ｎ−ジメチルホルムアミド（ＤＭＦ）とメチルエチルケトン（ＭＥＫ）混合溶媒（１：１（体積比））を用いて、不揮発分が２４重量％となるように希釈したものを用いた。
【００８０】
吸水型熱可塑性ポリウレタン樹脂は、２８重量％のＤＭＦ溶液にしたものを、熱可塑性ポリウレタン樹脂については、１９重量％、２３重量％、２８重量％のＤＭＦ溶液としたものを用いた。
【００８１】
（評価方法）
＜ナノファイバー繊維径＞
ナノファイバーの繊維径は、走査型電子顕微鏡（Ｓｃａｎｎｉｎｇ Ｅｌｅｃｔｒｏｎ Ｍｉｃｒｏｓｃｏｐｅ（ＳＥＭ）、倍率：１００００〜５００００倍）にて撮影し、無作為に選んだ繊維の太さ（繊維軸直行方向断面の直径）を３０点測定し、その平均値を求めた。
【００８２】
＜ナノファイバー不織布の吸水性＞
（滴下法）
ＪＩＳ  Ｌ  １９０７（１）（ａ）に準じて測定を行った。具体的には、２０ｃｍ×２０ｃｍのナノファイバー不織布に、２０±２℃の蒸留水１滴滴下した。なお、滴下には、蒸留水１ｍＬを２５±３滴に分割して滴下でき、かつ、２０滴／分の速度で滴下することができるビューレットを用いた。複合ファブリックに滴下した蒸留水が吸収されて表面反射が消えるまでの時間を測定した。なお、測定は５回行い、その平均値を滴下法による吸水性とした。
【００８３】
（バイレック法）
ＪＩＳ  Ｌ  １９０７（１）（ｂ）に準じて測定を行った。具体的には、２．５ｃｍ×２０ｃｍの短冊状のナノファイバー不織布の下端１ｃｍを蒸留水中に漬け、１０分後毛細管現象による水の上昇した高さ（ｍｍ）を測定した。なお、測定は３回行い、その平均値をバイレック法による吸水性とした。
【００８４】
【表１】
2010241117.tif 000003
【００８５】
製造例１（ナノファイバー不織布Ａの製造）
一液型ポリエーテル系ポリウレタン樹脂溶液（透湿性ポリウレタン、商品名：ハイムレンＹ−２１０Ｂ、不揮発分３０％、大日精化工業（株）製）をＤＭＦとＭＥＫ混合溶媒（１：１（体積比））を用いて、不揮発分が２４重量％となるように希釈し、これを電界紡糸装置（ＥＳ−２３００（装置名）、ヒューエンス社製）の溶液充填部に充填し、５５ｋＶの電圧をかけて電界紡糸を行い、ナノファイバー不織布Ａを製造した。なお、この時に用いた金属製ノズルの径は２１Ｇ（内径：０．５１ｍｍ）で、コレクターまでの距離は１５ｃｍであった。得られたナノファイバー不織布Ａは、厚み５０μｍ、目付け１２．２ｇ／ｍ２、平均繊維径６４８ｎｍであった。
【００８６】
製造例２（ナノファイバー不織布Ｂの製造）
熱可塑性ポリウレタン樹脂（吸水性ポリウレタン、商品名：アクアファイブＡＱ−６０、（株）オカダエンジニアリング製）の２８重量％Ｎ，Ｎ−ジメチルホルムアミド（ＤＭＦ）溶液を用い、電界紡糸の印加電圧を４０ｋＶとした以外は製造例１と同様にしてナノファイバー不織布Ｂを製造した。得られたナノファイバー不織布Ｂは、厚み７０μｍ、目付け２１ｇ／ｍ２、平均繊維径６８２ｎｍであった。
【００８７】
製造例３（ナノファイバー不織布Ｃの製造）
熱可塑性ポリウレタン樹脂（ウレタン系エラストマー、商品名：Ｐａｎｄｅｘ１１８５、ＤＩＣ Ｂａｙｅｒ Ｌｔｄ．製）をＤＭＦに溶解し、２３重量％ＤＭＦ溶液とした。これを４４ｋＶの電圧をかけて電界紡糸を行い、ナノファイバー不織布Ｃを製造した。なお、この時に用いた金属製ノズルの径は２３Ｇ（内径：０．３３ｍｍ）で、コレクターまでの距離は１５ｃｍであった。得られたナノファイバー不織布Ｃは、厚み６０μｍ、目付け２４．９ｇ／ｍ２、平均繊維径６５２ｎｍであった。
【００８８】
なお、得られたナノファイバー不織布Ａ〜Ｃについて、上記評価方法により、吸水性（バイレック法、滴下法）を測定し、下記評価方法により、透湿性、保温性（クロー値）、通気抵抗を測定した。その結果を表２に示す。
【００８９】
（評価方法）
＜生地厚み＞
ダイヤルシックネスゲージ（（株）尾崎製作所製）を用いて、各複合ファブリックについて３箇所の測定を行い、その平均値を厚みとした。
【００９０】
＜目付け＞
１５０×１５０ｍｍの試験片の重量を測定し、目付け（ｇ／ｍ２）を測定した。
【００９１】
＜透湿性＞
以下のＧ式透湿性試験により測定した。
【００９２】
（Ｇ式透湿性試験）
１１７．７ｃｍ３の容積を有する容器（開放部面積１９．６２ｃｍ２）に４０℃の水を６０ｍＬ入れて、１５ｃｍ×１５ｃｍの大きさの複合ファブリックを裏面シート形状体が容器の淵にしっかり密着するように容器開放部にセットして密閉することで、試験体とする。ここで、密閉とは、容器の上端に両面テープを貼り、該両面テープにより複合ファブリックを固定し、かつ容器上部を複合ファブリック上から輪ゴムで止めることで密閉する。また、同様のカップに同量の水を入れて、複合ファブリックをセットせずに容器上部を開放状態にしたブランク試験体を準備する。これらの試験体の重量を予め測定しておく（ブランク試験体：ａ、試験体：ｂ）。これらの試験体を２０℃、６５％の試験環境下で、４５℃の均一な熱板の上に６時間置き、６時間経過後すぐに試験体の重量を測定する（ブランク試験体：ａ’、試験体：ｂ’）。下記の式により透湿率を求める。
【００９３】
【数２】
2010241117.tif 000004
【００９４】
＜保温性＞
ＫＥＳ−Ｆ７−ＩＩサーモラボ（カトーテック(株)製）を用いてクロー値を測定した。測定は３回繰り返し、その平均値をクロー値とした。
【００９５】
＜通気抵抗＞
ＫＥＳ通気抵抗試験（ＫＥＳ−Ｆ８−ＡＰ１通気性試験機  カトーテック（株）製）を用いて、ＫＥＳ法により通気抵抗を測定した。なお、測定は５回行い、その平均値を通気抵抗とした。
【００９６】
【表２】
2010241117.tif 000005
【００９７】
実施例１
製造例１で得られた極細繊維不織布の両面に、熱可塑性接着シート（６Ｊ５Ｐ２８（製品番号）、ポリウレタン系、厚み：１４８μｍ、東海サーモ（株）製）を用いて、フライスメッシュ生地（キュプラ／ポリエステル／ポリウレタン（７３．７／２１．６／４．７（重量％））厚み：５５０μｍ、生地の標準状態の水分率：１．４７％）と、ポリエステルシングル生地（厚み：２２０μｍ、繊度：６０ｄｔｅｘ、ウェール数：２４／ｉｎｃｈ、コース数：３９／ｉｎｃｈ、生地の標準状態の水分率：０．３２％）を、熱プレス機（ＴＡＢＬＥ  ＴＹＰＥ  ＴＥＳＴ  ＰＲＥＳＳ  ＳＡ−３０２、テスター産業（株）製）を用いて、１００〜１３５℃、プレス圧力３ＭＰａ、プレス時間２０秒にて熱融着して、複合ファブリックを得た。
【００９８】
ここで、生地の標準状態の水分率は、ＪＩＳ  Ｌ１０１８の規定にしたがって、標準状態（温度２０±２℃、相対湿度（６５±４）％（ＪＩＳ  Ｌ０１０５））において測定した値である。
【００９９】
実施例２
シート形状体として、市販の綿１００％のフライス生地（生地の標準状態の水分率：６．４９％、グンゼ（株）製）とポリエステルシングル生地（厚み：２２０μｍ、繊度：６０ｄｔｅｘ、ウェール数：２４／ｉｎｃｈ、コース数：３９／ｉｎｃｈ、生地の標準状態の水分率：０．３２％）を用いた以外は、実施例１と同様にして複合ファブリックを作製した。
【０１００】
実施例３
ナノファイバー不織布Ａに代えて、ナノファイバー不織布Ｂを用いた以外は、実施例１と同様にして複合ファブリックを作製した。
【０１０１】
比較例１
ナノファイバー不織布の代わりに、ルストレ（登録商標、多孔質ポリウレタン膜、平松産業（株）製）を用いた以外は、実施例１と同様に複合ファブリックを作製した。
【０１０２】
比較例２
市販品であるワコールＣＷ−ＸのＨＸＯ−７８９  ＢＳ／Ｌ（（株）ワコールホールディングス製）の防風部位について評価を行った。
【０１０３】
比較例３
市販品であるゴアウィンドストッパーＮ２Ｓを用いたアンダーウェア“ＴＥＣＨＮＩＣＡＬ ＵＮＤＥＲＷＥＡＲ”（登録商標、（株）ザップ製）の防風部位について評価を行
った。
【０１０４】
比較例４
ナノファイバー不織布の代わりに、一液型ポリエーテル系ポリウレタン樹脂溶液（透湿性ポリウレタン、商品名：ハイムレンＹ−２１０Ｂ、不揮発分３０％、大日精化工業（株）製）より作製したフィルム（３０μｍ）を用いた以外は、実施例１と同様に複合ファブリックを作製した。
【０１０５】
比較例５
フライスメッシュ生地（キュプラ／ポリエステル／ポリウレタン（７３．７／２１．６／４．７重量％））の代わりに、アクリルのフライス生地（アクリル１００重量％、生地厚み：５４２μｍ、生地の標準状態の水分率：０．５０４％）を用いた以外は、実施例１と同様に複合ファブリックを作製した。
【０１０６】
（評価方法）
＜吸水速乾性＞
Ｇ式吸水速乾性試験
１）アクリル板Ａ上に液滴(水)を０．２ｍｌ滴下した。
２）複合ファブリックの裏面シート形状体が液滴に接するように、１０ｃｍ×１０ｃｍサイズの複合ファブリックを液滴にかぶせた。
３）複合ファブリックの上に１０ｃｍ×１０ｃｍサイズのアクリル板Ｂ（５ｇの錘）をのせて、１分間放置した。
４）複合ファブリックの裏面シート形状体の水分率をモイスチャーチェッカー７０７Ｓ（スカラー（株）製）を用いて測定した。測定は４回行い、その平均値を肌側水分率とした。また、複合ファブリックの表面シート形状体に抜けた液滴のシミの面積を測定する。測定は３回行い、その平均値を水分拡散面積とした。
【０１０７】
＜残存水分量＞
前記Ｇ式吸水速乾性試験後のアクリル板Ａ上の水分残量を測定した。なお、電子天秤を用いて測定し、小数点以下４桁目で切り捨てた値を残量水分量とした。
【０１０８】
各複合ファブリックについての評価結果を表３に示す。
【０１０９】
【表３】
2010241117.tif 000006
【０１１０】
また、各サンプルについて以下の試験を行った。その結果を表４に示す。
【０１１１】
試験例１
上記実施例１〜３、比較例１、４、５で得られた複合ファブリック及び比較例２、３で用いた素材を用いて肌着を縫製し、吸水速乾性、保温性、ムレ感、肌触り、軽さについて評価した（被験者：年齢２０代〜３０代；男性３名女性３名）。評価方法は以下の通りである。
【０１１２】
（吸水速乾性）
スポイトを用いて手の甲に液滴（水、０．２ｍｌ）を滴下し、該液滴上に、サンプル生地（５ｃｍ×５ｃｍ）の裏側（実施例１〜３、比較例１、４、５のポリエステルシングル生地側）を肌側になるようにして３分間置いたのち、どのように感じたかを下記指標により評価した。
【０１１３】
○：べたつかない
△：少しべたつく
×：べたつく。
【０１１４】
（保温性）
気温２５度の室内において、２０ｃｍ離れた位置から１０℃の冷気を直径２０ｃｍのホースから流し、どのように感じたかを下記指標により評価した。
【０１１５】
○：暖かい
△：少し寒い
×：寒い。
【０１１６】
（ムレ感）
１分間に３０往復の踏み台昇降運動を行った後の衣服内のムレ感について、下記指標により評価した。
【０１１７】
○：ムレない
△：少しムレる
×：ムレる。
【０１１８】
（肌触り）
着用した際や手で扱った際の肌ざわりについて、どのように感じたか、下記指標により評価した。
【０１１９】
○：柔らかい
△：普通
×：かたい。
【０１２０】
（軽さ）
着用した際や手で扱った際の重量感をどのように感じたか、下記指標により評価した。
【０１２１】
○：軽い
△：普通
×：重い
【０１２２】
【表４】
2010241117.tif 000007
【０１２３】
表３〜４より、本発明の複合ファブリックは、吸水速乾性が非常に優れており、その結果、保温性、ムレ感、肌触り及び軽さのいずれの評価においても良好な結果が得られたことがわかる。